КОМПОЗИЦИЯ С ПОВЫШЕННОЙ КИСЛОТНОСТЬЮ НА ОСНОВЕ ОКСИДОВ ЦИРКОНИЯ, КРЕМНИЯ И, ПО МЕНЬШЕЙ МЕРЕ, ОДНОГО ДРУГОГО ЭЛЕМЕНТА, ВЫБРАННОГО ИЗ ТИТАНА, АЛЮМИНИЯ, ВОЛЬФРАМА, МОЛИБДЕНА, ЦЕРИЯ, ЖЕЛЕЗА, ОЛОВА, ЦИНКА И МАРГАНЦА

1. Композиция на основе оксида циркония, оксида кремния и, по меньшей мере, одного оксида другого элемента М, выбранного из титана, алюминия, вольфрама, молибдена, церия, железа, олова, цинка и марганца в следующих массовых пропорциях различных элементов:
оксид кремния: 5-30%,
оксид элемента М:1-20%,
достаточное количество до 100% оксида циркония,
отличающаяся тем, что она обладает, кроме того, кислотностью, определенную в результате испытания с использованием метилбутанола, равную, по меньшей мере, 90%.
2
2. Композиция по п.1, отличающаяся тем, что элемент М представляет собой вольфрам, и после кальцинации при 900°С в течение 4 ч она обладает удельной поверхностью, равной, по меньшей мере, 65 м/г.
2
3. Композиция по п.1, отличающаяся тем, что элемент М отличен от вольфрама, и после кальцинации при 900°С в течение 4 ч она имеет удельную поверхность, равную, по меньшей мере, 95 м/г.
4. Композиция по любому из предыдущих пунктов, отличающаяся тем, что она обладает кислотностью, равной, по меньшей мере, 95%.
2
5. Композиция по любому одному из пп.1-3, отличающаяся тем, что после кальцинации при 1000°С в течение 4 ч она обладает удельной поверхностью, равной, по меньшей мере, 10 м/г.
2
6. Композиция по любому одному из пп.1-3, отличающаяся тем, что она имеет кислотную активность, равную, по меньшей мере, 0,03 ммоль/м, более конкретно, по меньшей мере, 0,05.
7. Композиция по п.6, отличающаяся тем, что она имеет кислотную активность, равную, по меньшей мере, 0,075, более конкретно, по меньшей мере, 0,09.
8. Композиция по любому одному пп.1-3, отличающаяся тем, что она содержит, кроме того, по меньшей мере, один оксид четвертого элемента М', выбранного из редкоземельных металлов, отличных от церия.
9. Способ получения композиции по любому из пп.1-7, отличающийся тем, что он включает следующие стадии:
1
(а) в жидкую среду вносят соединение циркония, соединение кремния, соединение элемента М и соединение основного характера, в результате получают осадок;
1
(b) осуществляют созревание полученного таким образом осадка в жидкой среде;
1
(с) осадок отделяют от среды, полученной на предыдущей стадии, и кальцинируют его.
10. Способ получения композиции по любому из пп.1-7, отличающийся тем, что он включает следующие стадии:
1
(а') в жидкую среду вносят соединение циркония, соединение основного характера и соединение кремния, в результате получают осадок;
1
(b') возможно осуществляют созревание полученного таким образом осадка в жидкой среде;
1
(с') в реакционную среду, полученную на предыдущей стадии, добавляют соединение М;
1
(d') суспензию, полученную на предыдущей стадии, сушат более конкретно с помощью распылительной сушки;
1
(е') продукт, полученный на предыдущей стадии, кальцинируют.
11. Способ получения композиции по любому из пп.1-7, отличающийся тем, что он включает следующие стадии:
2
(а) в жидкую среду вносят оксихлорид циркония, соединение элемента М и соединение основного характера до тех пор, пока рН образовавшейся среды не станет равным, по меньшей мере, 12, в результате получают осадок;
2
(b) возможно осуществляют созревание среды, полученной на предыдущей стадии;
2
2
2
(с) в реакционную среду, полученную на стадии (а) или (b), добавляют соединение кремния до тех пор, пока рН образовавшейся среды не станет равным, по меньшей мере, 4-8;
2
2
(d) осадок отделяют от среды, полученной на стадии (с), и кальцинируют его.
12. Способ получения композиции по любому из пп.1-7, отличающийся тем, что он включает следующие стадии:
2
(а') в жидкую среду вносят оксихлорид циркония и соединение основного характера до тех пор, пока рН образовавшейся среды не станет равным, по меньшей мере, 12, в результате получают осадок;
2
(b') возможно осуществляют созревание среды, полученной на предыдущей стадии;
2
2
2
(с') в реакционную среду, полученную на стадии (а) или (b), добавляют соединение кремния и кислоту до тех пор, пока рН образовавшейся среды не станет равным, по меньшей мере, 4-8;
2
2
(d') осадок отделяют от среды, полученной на стадии (с'), переводят его в водную суспензию и к полученной суспензии добавляют соединение элемента М;
2
(е') суспензию сушат более конкретно с помощью распылительной сушки;
2
2
(f') продукт, полученный на стадии (е'), кальцинируют.
13. Способ получения композиции по любому из пп.1-7, отличающийся тем, что он включает следующие стадии:
2
(а'') в жидкую среду вносят оксихлорид циркония и соединение основного характера до тех пор, пока рН образовавшейся среды не станет равным, по меньшей мере, 12, в результате получают осадок;
2
(b'') возможно осуществляют созревание среды, полученной на предыдущей стадии;
2
2
2
(с'') в реакционную среду, полученную на стадии (а'') или (b''), добавляют соединение кремния, и соединение элемента М, и кислоту до тех пор, пока рН образовавшейся среды не станет равным, по меньшей мере, 4-8;
2
2
(d'') осадок отделяют от среды, полученной на стадии (с''), и кальцинируют его.
14. Способ получения композиции по любому из пп.1-7, отличающийся тем, что он включает следующие стадии:
3
(а) в жидкую среду вносят оксихлорид циркония, соединение, по меньшей мере, одного из элементов М и соединение основного характера до тех пор, пока рН образовавшейся среды не станет равным, по меньшей мере, 12, в результате получают осадок;
3
(b) возможно осуществляют созревание среды, полученной на предыдущей стадии;
3
3
3
(с) в реакционную среду, полученную на стадии (а) или (b), добавляют соединение кремния и соединение, по меньшей мере, одного из элементов М, и кислоту до тех пор, пока рН образовавшейся среды не станет равным, по меньшей мере, 4-8;
3
3
(d) твердое вещество отделяют от среды, полученной на стадии (с), и кальцинируют его.
15. Способ получения композиции по любому из пп.1-7, отличающийся тем, что он включает следующие стадии:
4
(а) в жидкую среду вносят оксихлорид циркония и соединение основного характера до тех пор, пока рН образовавшейся среды не станет равным, по меньшей мере, 12, в результате получают осадок;
4
(b) возможно осуществляют созревание среды, полученной на предыдущей стадии;
4
4
4
(с) в реакционную среду, полученную на стадии (а) или (b), добавляют соединение кремния, соединение, по меньшей мере, одного из элементов М и кислоту до тех пор, пока рН образовавшейся среды не станет равным, по меньшей мере, 4-8;
4
4
(d) осадок отделяют от среды, полученной на стадии (с), переводят его в водную суспензию и к полученной суспензии добавляют соединение, по меньшей мере, одного другого элемента М;
4
(е) суспензию сушат более конкретно с помощью распылительной сушки;
4
4
(f) продукт, полученный на стадии (е), кальцинируют.
1
1
1
2
2
2
2
2
2
3
3
4
4
16. Способ по пп.11-15 для получения композиции по п.8, содержащей, по меньшей мере, один элемент М', отличающийся тем, что стадии (а), (а'), (c'), (a), (c), (a'), (c'), (d2'), (a''), (c''), (a), (c), (a) или (c) проводят в присутствии соединения элемента M'.
2
2
2
3
4
17. Способ по любому одному из пп.11-15, отличающийся тем, что в конце стадий (c), (c'), (c''), c или c и до отделения осадка осуществляют созревание осадка в жидкой среде.
18. Способ по любому из пп.9, 11, 13 или 14, отличающийся тем, что до кальцинации осадок подвергают распылительной сушке.
19. Способ по любому из пп.9, 10-15, отличающийся тем, что соединение элемента М выбирают из оксалата титана-аммония, оксихлорида титана, хлорида олова, нитрата алюминия, хлоргидрата алюминия, боемита, метавольфрамата аммония и метавольфрамата натрия, гептамолибдата аммония, нитратов церия, железа, цинка или марганца.
20. Каталитическая система, отличающаяся тем, что она содержит композицию по любому из пп.1-8.
21. Способ обработки газов, более конкретно выхлопных газов дизельных двигателей, отличающийся тем, что в качестве катализатора окисления СО и углеводородов, содержащихся в газах, используют каталитическую систему по п.20.
x
x
22. Способ обработки выхлопных газов дизельного двигателя, отличающийся тем, что в качестве катализатора восстановления оксидов азота (NO) в реакции восстановления данных NO аммиаком или мочевиной используют каталитическую систему по п.20.